(57)【要約】【課題】パンク部位のシール性に優れると共に、液保管性が向上されたパンクシーリング剤を提供する。【解決手段】ラテックスと、前記ラテックスのタイヤとの接着力を高める粘着剤粒子と、凍結防止剤とを含み、前記ラテックス中の粒子及び前記粘着剤粒子の少なくとも一方は、粒子表面にアニオン性界面活性剤が吸着されていると共に、１０７〜１４９ｐｐｍのナトリウムイオン、８６４〜１２８１ｐｐｍのカリウムイオン、１０．３〜２０．３ｐｐｍのカルシウムイオン、及び１．６〜３．５ｐｐｍの鉄イオン量（２価イオン及び３価イオンを含む）を含有し、ナトリウムイオン、カリウムイオン、カルシウムイオン、及び鉄イオン（２価イオン及び３価イオンを含む）の合計の陽イオン量が９８３〜１４５３．８ｐｐｍとなっている。【選択図】なし【特許請求の範囲】
【請求項１】
ラテックスと、前記ラテックスのタイヤとの接着力を高める粘着剤粒子と、凍結防止剤とを含み、前記ラテックス中の粒子及び前記粘着剤粒子の少なくとも一方は、粒子表面にアニオン性界面活性剤が吸着されていると共に、
１０７〜１４９ｐｐｍのナトリウムイオン、８６４〜１２８１ｐｐｍのカリウムイオン、１０．３〜２０．３ｐｐｍのカルシウムイオン、及び１．６〜３．５ｐｐｍの鉄イオン量（２価イオン及び３価イオンを含む）を含有し、ナトリウムイオン、カリウムイオン、カルシウムイオン、及び鉄イオン（２価イオン及び３価イオンを含む）の合計の陽イオン量が９８３〜１４５３．８ｐｐｍであるパンクシーリング剤。
【請求項２】
前記ラテックスは、合成ゴムラテックスである請求項１に記載のパンクシーリング剤。
【請求項３】
前記合成ゴムラテックスは、ＳＢＲラテックス、ＮＢＲラテックス、ＭＢＲラテックス、ＢＲラテックス、カルボキシル変性ＮＢＲラテックス、及びカルボキシル変性ＳＢＲラテックスより選択される少なくとも１種である請求項２に記載のパンクシーリング剤。
【請求項４】
前記粘着剤粒子は、粘着剤粒子のエマルジョンの混合により含有されたものである請求項１〜請求項３のいずれか１項に記載のパンクシーリング剤。
【請求項５】
ラテックスと、前記ラテックスのタイヤとの接着力を高める粘着剤のエマルジョンと、凍結防止剤とを混合することにより、１０７〜１４９ｐｐｍのナトリウムイオン、８６４〜１２８１ｐｐｍのカリウムイオン、１０．３〜２０．３ｐｐｍのカルシウムイオン、及び１．６〜３．５ｐｐｍの鉄イオン量（２価イオン及び３価イオンを含む）を含有し、ナトリウムイオン、カリウムイオン、カルシウムイオン、及び鉄イオン（２価イオン及び３価イオンを含む）の合計の陽イオン量を９８３〜１４５３．８ｐｐｍとすると共に、
前記ラテックス及び前記エマルジョンの少なくとも一方において、分散をアニオン性界面活性剤を用いて行なうパンクシーリング剤の製造方法。
【発明の詳細な説明】
【技術分野】
【０００１】
本発明は、自動車等のタイヤのパンク箇所を補修するパンクシーリング剤及びその製造方法に関する。
【背景技術】
【０００２】
パンクが発生した際にその発生箇所をシールするための補修剤であるパンクシーリング剤は、（１）パンクシーリング剤の本来の機能であるパンクしたタイヤの孔をシールするパンクシール性、（２）パンクシーリング剤の粘度を低くし、バルブ等からパンクシーリング剤を注入し易くする観点から、注入容易性、（３）低温環境下でも使用可能な、ある程度の不凍性、（４）長期間保存可能な保存安定性、等が要求される。
【０００３】
パンクシーリング剤は、一般にパンクシーリング剤を構成する成分を攪拌混合して製造されるが、製造の過程において、例えばラテックス中のゴム等の粒子が凝集する等して、溶液がクリーム化・ゲル化等、不安定化しないように種々の工夫が施されている。
【０００４】
パンクシーリング剤の製造には、主な原料として、ゴムや樹脂の粒子（例えばゴムエマルジョン）や粘着付与剤（例えば粘着剤エマルジョン）、不凍液などが用いられている。ゴム等の粒子や粘着付与剤などは、合成の過程あるいは合成後の安定化の点から、界面活性剤や合成触媒の使用が不可欠とされている。特に界面活性剤は、固体の分散粒子の表面に吸着していわゆる吸着保護層が形成されることにより、パンクシーリング剤を調製した際にも、液中の固体粒子が安定した分散状態で存在するための役割を担っている。
【０００５】
また、これに関連する技術として、天然ゴムラテックスに粘着剤と凍結防止剤と界面活性剤とを含有してなるパンクシーリング剤が開示されている（例えば、特許文献１参照）。
【０００６】
このように従来より、パンクシーリング剤には、シーリング剤成分としてゴムラテックス等と共に界面活性剤自体が添加されたものが提供されているほか、シーリング剤成分であるゴムラテックスや粘着付与剤の合成過程において、界面活性剤や合成触媒が混在する状況にあるのが通例である。
【先行技術文献】
【特許文献】
【０００７】
【特許文献１】特開２００７−１８２５８３号公報
【発明の概要】
【発明が解決しようとする課題】
【０００８】
しかしながら、界面活性剤や合成触媒の使用により、これら成分に由来して、パンクシーリング剤中にナトリウム等のアルカリ金属やカルシウム等のアルカリ土類金属等の金属成分が多く混在している傾向にある。
【０００９】
例えばアニオン性界面活性剤は、疎水基と水系溶媒中でアニオン化する親水基から構成されるが、ゴム粒子等の固体が存在すると、疎水基が固体表面に吸着し、親水基であるアニオンの負電荷を粒子外側に向けて配列することによって吸着保護層を形成している。形成された吸着保護層により固体粒子はあたかも負電荷を帯びた粒子のように振る舞うため、粒子同士はその負電荷同士の反発力により凝集せず、分散状態が形成されている。
【００１０】
一方、このようにゴム粒子等の固体粒子が液中に分散状態で存在している中に、陽イオンが過剰に存在すると、形成されている吸着保護層のアニオンに陽イオンが結びついて粒子の負電荷を中和してしまうため、粒子間反発力が弱まり、長期に亘って安定的に液の性状を保つことが困難になる。
【００１１】
本発明は、上記に鑑みなされたものであり、パンク部位のシール性に優れると共に、従来に比べて液保管性が向上されたパンクシーリング剤及びその製造方法を提供することを目的とし、該目的を達成することを課題とする。
【課題を解決するための手段】
【００１２】
本発明は、アニオン性界面活性剤を含む例えば合成ゴムラテックスや粘着剤エマルジョンなどを含有する場合に、陽イオンの含有量が所定範囲を超えると、陽イオンの粒子表面への作用により、分散粒子の安定性が低下しやすくなるとの知見を得、かかる知見に基づいて達成されたものである。
【００１３】
前記課題を達成するための具体的手段は以下の通りである。
＜１＞  ラテックス（ゴム粒子及び樹脂粒子の群より選ばれる有機粒子を分散含有）と、前記ラテックスのタイヤとの接着力を高める粘着剤粒子と、凍結防止剤とを含み、前記ラテックス中の粒子及び前記粘着剤粒子の少なくとも一方は、粒子表面にアニオン性界面活性剤が吸着されていると共に、１０７〜１４９ｐｐｍのナトリウムイオン、８６４〜１２８１ｐｐｍのカリウムイオン、１０．３〜２０．３ｐｐｍのカルシウムイオン、及び１．６〜３．５ｐｐｍの鉄イオン量（２価イオン及び３価イオンを含む）を含有し、ナトリウムイオン、カリウムイオン、カルシウムイオン、及び鉄イオン（２価イオン及び３価イオンを含む）の合計の陽イオン量が９８３〜１４５３．８ｐｐｍであるパンクシーリング剤である。
【００１４】
＜２＞  前記ラテックスは、合成ゴムラテックス（合成ゴム粒子を分散含有）である前記＜１＞に記載のパンクシーリング剤である。
【００１５】
＜３＞  前記合成ゴムラテックスは、ＳＢＲラテックス、ＮＢＲラテックス、ＭＢＲラテックス、ＢＲラテックス、カルボキシル変性ＮＢＲラテックス、及びカルボキシル変性ＳＢＲラテックスより選択される少なくとも１種である前記＜２＞に記載のパンクシーリング剤である。
【００１６】
＜４＞  前記粘着剤粒子は、粘着剤粒子のエマルジョンの混合により含有されたものである前記＜１＞〜前記＜３＞のいずれか１つに記載のパンクシーリング剤である。
【００１７】
＜５＞  ラテックス（ゴム粒子及び樹脂粒子の群より選ばれる有機粒子を分散含有）と、前記ラテックスのタイヤとの接着力を高める粘着剤のエマルジョン（粘着剤を分散含有）と、凍結防止剤とを混合することにより、１０７〜１４９ｐｐｍのナトリウムイオン、８６４〜１２８１ｐｐｍのカリウムイオン、１０．３〜２０．３ｐｐｍのカルシウムイオン、及び１．６〜３．５ｐｐｍの鉄イオン量（２価イオン及び３価イオンを含む）を含有し、ナトリウムイオン、カリウムイオン、カルシウムイオン、及び鉄イオン（２価イオン及び３価イオンを含む）の合計の陽イオン量を９８３〜１４５３．８ｐｐｍとすると共に、前記ラテックス及び前記エマルジョンの少なくとも一方において、分散をアニオン性界面活性剤を用いて行なうパンクシーリング剤の製造方法である。
【発明の効果】
【００１８】
本発明によれば、パンク部位のシール性に優れると共に、従来に比べて液保管性が向上されたパンクシーリング剤及びその製造方法を提供することができる。
【図面の簡単な説明】
【００１９】
【図１】パンクシーリング剤をタイヤに充填するために用いられるシーリング・ポンプアップ装置の一例を示す概略図である。
【図２】パンクシーリング剤をタイヤに充填するために用いられるシーリング・ポンプアップ装置の他の例を示す概略図であり、（Ａ）はパンクシーリング剤の収納容器であるボトルの使用例を示す概略図であり、（Ｂ）はエアコンプレッサの使用例を示す概略図である。
【発明を実施するための形態】
【００２０】
以下、本発明のパンクシーリング剤について詳細に説明する。
本発明のパンクシーリング剤は、少なくとも、ラテックスと、ラテックスのタイヤとの接着力を高める粘着剤粒子と、凍結防止剤とを含み、ラテックス中の粒子及び粘着剤粒子の少なくとも一方は、粒子表面にアニオン性界面活性剤が吸着されていると共に、ナトリウムイオン量を１０７〜１４９ｐｐｍとし、カリウムイオン量を８６４〜１２８１ｐｐｍとし、カルシウムイオン量を１０．３〜２０．３ｐｐｍとし、鉄イオン量（２価イオン及び３価イオンを含む）を１．６〜３．５ｐｐｍとし、且つナトリウムイオン、カリウムイオン、カルシウムイオン、及び鉄イオン（２価イオン及び３価イオンを含む）の合計の陽イオン量を９８３〜１４５３．８ｐｐｍとして構成されたものである。
【００２１】
本発明においては、合成ゴムラテックス等のラテックス中の粒子及び／又は粘着剤粒子の粒子表面にアニオン性界面活性剤が吸着している成分組成にて構成されている場合に、ナトリウム（Ｎａ）イオン量、カリウム（Ｋ）イオン量、カルシウム（Ｃａ）イオン量、及び鉄（Ｆｅ）イオン量〔２価イオン及び３価イオンの両方を含む〕と、これらの合計のイオン量（Ｎａ、Ｋ、Ｃａ、及びＦｅの合計イオン量）とが所定の範囲内であることで、パンクシール性を保持しながら、パンクシーリング剤中の粒子の静電反発力の低下が抑制されるので、長期保存時における凝集、固体化に至るまでの時間を飛躍的に延ばすことができる。これにより、パンクシール性を維持しながらも、液保管性が効果的に向上する。
【００２２】
具体的には、ナトリウムイオン量を１０７〜１４９ｐｐｍとし、カリウムイオン量を８６４〜１２８１ｐｐｍとし、カルシウムイオン量を１０．３〜２０．３ｐｐｍとし、鉄イオン量（２価イオン及び３価イオンを含む）を１．６〜３．５ｐｐｍとする。各イオン量がそれぞれ下限を下回ると、ゴム粒子や樹脂粒子として用いるゴムラテックス等や粘着剤粒子として用いる粘着剤エマルジョン等における界面活性剤や合成触媒等の使用量が少なすぎる等が起因し、保管時の液安定性は保てるものの、パンクシール性が低下する。また、各陽イオンの量がそれぞれ上限を上回って過剰に存在すると、陽イオンの、粒子表面に吸着しているアニオン性界面活性剤のアニオンとの結びつきが強くなる結果、粒子表面の負電荷が弱められて粒子間反発が低下し、凝集しやすく、長期に亘って安定に保てなくなる。
【００２３】
本発明では、更に、ナトリウムイオン、カリウムイオン、カルシウムイオン、及び鉄イオン（２価イオン及び３価イオンを含む）の合計の陽イオン量を９８３〜１４５３．８ｐｐｍとする。上記と同様、陽イオンの合計量が９８３ｐｐｍを下回ると、パンクシール性が保てず、陽イオンの合計量が１４５３．８ｐｐｍを上回って過剰に存在すると、粒子間反発が低下して凝集しやすくなり、長期に亘って安定に保てなくなる。
【００２４】
本発明において、各陽イオンの量及びこれらの合計イオン量の調節は、パンクシーリング剤の調製に用いる材料、すなわち例えば、ゴム粒子や樹脂粒子を含有させるために用いられる例えば合成ゴムラテックスや合成樹脂ラテックス等、粘着剤粒子を含有させるために用いられる粘着剤エマルジョン等の種類、混合比率を選択したり、あるいは既成のラテックス等に所望により界面活性剤を添加する等の方法により行なうことができる。
【００２５】
−ラテックス−
本発明のパンクシーリング剤は、パンク箇所の孔を閉塞するため、液状の剤中に有機粒子が分散状態にして含有されたラテックスを含有する。このラテックスは、前記有機粒子としてゴム粒子及び／又は樹脂粒子から選択される少なくとも一種を分散状態で含有している。ラテックスは、界面活性剤や合成触媒が用いられて作製されることが一般的であり、ラテックスを用いた場合にＮａイオンやＫイオン、Ｃａイオン、Ｆｅイオンが混入しやすくなる。
【００２６】
前記ラテックスとしては、種類は特に制限されず、例えば、天然ゴム（ＮＲ）ラテックス、合成ゴムラテックス等のゴムラテックス、及び合成樹脂ラテックス等の樹脂ラテックスの中から適宜選択して用いることができる。
【００２７】
前記合成ゴムラテックスとしては、例えば、ＳＢＲ（スチレンブタジエンゴム）ラテックス、ＮＢＲ（ニトリルゴム）ラテックス、ＭＢＲ（アクリルゴム）ラテックス、ＢＲ（ポリブタジエンゴム）ラテックス、ＩＩＲ（ブチルゴム）ラテックス、ＣＲラテックス、ＩＲラテックス、及び多硫化ゴムラテックス等が挙げられる。
【００２８】
前記合成樹脂ラテックスとしては、例えば、カルボキシ変性ＮＢＲラテックス、カルボキシ変性ＳＢＲラテックス、アクリルエステル系ラテックス、スチレン・ブタジエン・レジンラテックス、酢酸ビニルラテックス、ポリ酢酸ビニルラテックス、塩化ビニルラテックス、ポリ塩化ビニルラテックス、塩化ビニリデンラテックス、ポリ塩化ビニリデンラテックス、及びポリスチレンラテックス等が挙げられる。
【００２９】
上記の中でも、タイヤなどへの腐食性を考慮すると、合成ゴムラテックス又は合成樹脂ラテックスを用いることがより好ましく、ＳＢＲラテックス、ＮＢＲラテックス、ＭＢＲラテックス、ＢＲラテックス、カルボキシル変性ＮＢＲラテックス、及びカルボキシル変性ＳＢＲラテックスからなる群より選択される１種又は２種以上を用いることがより好ましい。
【００３０】
前記ラテックスは、１種単独で用いるほか、２種以上を混合して用いてもよい。
ラテックスのパンクシーリング剤中における含有量（固形分）、すなわちゴム粒子及び樹脂粒子の含有量としては、パンクシーリング剤の全質量に対して、１０質量％〜９０質量％であることが好ましく、２０質量％〜７０質量％であることがより好ましく、２５質量％〜５０質量％であることがさらに好ましい。ラテックスの固形分含有量（ゴム粒子及び樹脂粒子の含有量）が前記範囲内であると、実用的で良好なシール性が得られる。
【００３１】
−粘着剤粒子−
本発明のパンクシーリング剤は、粘着剤粒子の少なくとも一種を含有する。粘着剤は主としてラテックスの固形分である合成ゴムや合成樹脂のタイヤへの接着力を向上させるものである。粘着剤は、本発明の効果を損なうものでなければ特に制限はなく、例えば、樹脂系粘着剤を好適に用いることができる。
【００３２】
粘着剤粒子は、これら粒子を含むエマルジョン（粘着剤エマルジョン）として用いられるのが好ましい。エマルジョンは、界面活性剤や合成触媒が用いられて作製されることが一般的であり、粘着剤エマルジョンを用いた場合にＮａイオンやＫイオン、Ｃａイオン、Ｆｅイオンが混入しやすい。
【００３３】
樹脂系粘着剤としては、例えば、天然樹脂、変性ロジン及び変性ロジンの誘導体、テルペン系樹脂及びテルペン変性体、脂肪族系炭化水素樹脂、シクロペンタジエン樹脂；芳香族系石油樹脂、フェノール系樹脂、アルキルフェノールアセチレン系樹脂、スチレン系樹脂、キシレン系樹脂、クマロン・インデン樹脂、及びビニルトルエン−αメチルスチレン共重合体を挙げることができる。
【００３４】
前記天然樹脂としては、ロジン、ダンマル等が挙げられる。
前記変性ロジン及び変性ロジンの誘導体としては、重合ロジン（例えば、ロジン酸エステル樹脂等）、部分水添ロジン等が挙げられる。
前記テルペン系樹脂及びテルペン変性体としては、ピネン、α−ピネンフェノール樹脂、ジペンテンフェノール樹脂、テルペンビスフェノール樹脂等のテルペンフェノール樹脂、又はこれらを水素添化したものなどが挙げられる。
前記脂肪族系炭化水素樹脂としては、オレフィン、オレフィン重合体等が挙げられる。
【００３５】
また、アクリル系粘着剤、水溶性粘着剤等を用いることもできる。
【００３６】
中でも、前記ラテックスの凝固が起こり難く、ラテックス固形分とタイヤとの接着性に優れるとの観点から、テルペンフェノール樹脂又はロジン酸エステル樹脂を用いることが好ましい。
【００３７】
粘着剤は、前記ラテックスとの混和性やパンクシール性の向上を考慮して、粘着剤エマルジョンとして用い、前記ラテックスに適合するものを使用することが好ましい。ここで、粘着剤エマルジョンがラテックスに「適合」するとは、粘着剤エマルジョンがラテックスを少しも凝固させるものではないことを意味し、粘着剤エマルジョンがラテックスのタイヤへの接着力を向上するものとして用いられることを示す。例えば樹脂が、ゴム皮膜の粘着性付与剤としてのエラストマーに加えられて用いられ得る。
【００３８】
粘着剤エマルジョンは、乳化剤として公知の界面活性剤（好ましくは、アニオン性界面活性剤）を使用し、粘着剤成分として、ロジン酸エステル樹脂、テルペンフェノール樹脂等のテルペン樹脂などの樹脂成分、又はポリイソブチレン等のブチルゴム系材料を使用して得られる。
【００３９】
粘着剤粒子あるいは前記粘着剤エマルジョンは、１種単独で用いるほか、２種以上を混合して用いてもよい。
粘着剤粒子のパンクシーリング剤中における含有量は、パンクシーリング剤の全質量に対して、１質量％〜１５質量％であることが好ましく、２質量％〜１２質量％であることがより好ましく、３質量％〜９質量％であることがさらに好ましい。粘着剤粒子の含有量が前記範囲内であると、実用的で良好なシール性を発揮させることができる。
【００４０】
−凍結防止剤−
本発明のパンクシーリング剤は、凍結防止剤の少なくとも一種を含有する。凍結防止剤は、パンクシーリング剤を寒冷地で用いたときに、パンクシーリング剤の凍結を防止するものであり、凍結防止機能を有するものであれば特に制限はない。
【００４１】
凍結防止剤としては、例えば、１価のアルコールや２価のアルコールを用いることができる。凍結防止剤の具体例には、エタノール、１−プロパノール、エチレングリコール（ＥＧ）、及びプロピレングリコール（ＰＧ）等を挙げることができる。アルコールは、直鎖でも分岐でも環状でもよく、中でも、安全性の観点からはプロピレングリコール（ＰＧ）を用いることが好ましく、パンクシーリング剤の低粘度化の観点からは、炭素数１〜５の１価のアルコールを用いることが好ましい。
【００４２】
凍結防止剤は、１種単独で用いるほか、２種以上を混合して用いてもよい。
凍結防止剤のパンクシーリング剤中における含有量としては、特に制限はないが、低温時の凍結防止性の観点から、パンクシーリング剤の全質量に対して５質量％〜９０質量％であることが好ましい。より好ましい含有量は、１０質量％〜５０質量％である。
【００４３】
本発明における混合液は、上記成分に加えて、さらに水を含有する。
水は、前記粘着剤を粘着剤エマルジョンとして用いる場合や粘着剤エマルジョンを希釈する場合、あるいは凍結防止剤を希釈する場合などの分散媒として用いることができるが、パンクシーリング剤の希薄化のために用いることもできる。
【００４４】
パンクシーリング剤中の全固形分量としては、パンクシーリング剤の全質量に対して、５質量％〜７０質量％であることが好ましく、５質量％〜６０質量％であることがより好ましく、８質量％〜４０質量％とすることがさらに好ましい。
【００４５】
前記「全固形分量」は、以下のようにして求めることができる。
まず、パンクシーリング剤１０ｇを４時間、１４０℃の状態で放置する。放置後の残留分の質量を測定し、当該残留分の質量をパンクシーリング剤の質量で除する（残留分の質量／放置前のパンクシーリング剤の質量）ことで求めることができる。
【００４６】
全固形分量がパンクシーリング剤の全質量に対して、５質量％以上あると、優れたシール性を確保することが可能であり、７０質量％以下であると、シール性以外の特性を良好に確保することができる。
【００４７】
〜パンクシーリング剤の製造〜
本発明のパンクシーリング剤は、ゴム粒子及び／又は樹脂粒子と粘着剤粒子と凍結防止剤とを含ませることができる方法であればいずれの方法で製造されてもよい。
パンクシーリング剤は、例えば、ラテックス、粘着剤エマルジョン、凍結防止剤、及び水を混合する工程（混合工程）を設けて調製することができる。このとき、ラテックス及び粘着剤エマルジョンの一方又は両方において、アニオン系界面活性剤を用いて分散処理が行われる。好ましくは、ラテックス（ゴム粒子及び樹脂粒子の群より選ばれる有機粒子を分散含有）と、前記ラテックスのタイヤとの接着力を高める粘着剤のエマルジョン（粘着剤を分散含有）と、凍結防止剤とを混合すると共に、前記ラテックス及び前記エマルジョンの一方又は両方において、アニオン性界面活性剤を用いて粒子の分散を行なうことにより製造する方法（本発明のパンクシーリング剤の製造方法）により好適に製造することができる。このとき、前記混合は、Ｎａイオン、Ｋイオン、Ｃａイオン、及びＦｅイオン（２価イオン及び３価イオンを含む）並びにこれらの合計の陽イオン量が上記の濃度範囲（ｐｐｍ）を満たすように行なわれる。
【００４８】
前記アニオン系界面活性剤としては、例えば、カルボン酸塩、硫酸エステル塩（例えば、高級アルコール硫酸エステル塩、高級アルキルエーテル硫酸エステル塩、硫酸化油、硫酸化脂肪酸エステル、硫酸化オレフィン）、スルホン酸塩〔例えば、アルキルベンゼンスルホン酸塩（例：アルキルベンゼンスルホン酸ナトリウム等）、アルキルナフタレンスルホン酸塩、パラフィンスルホン酸塩〕、イゲボン、エアロゾルＯＴ型（スルホコハク酸ジイソオクチルナトリウム）、リン酸エステル塩などを挙げることができる。
【００４９】
特にラテックスの凝集等を防止してパンクシーリング剤の安定化を図る観点から、例えば、あらかじめ所望の陽イオンを含む粘着剤エマルジョン及び／又は凍結防止剤と水とを混合し、ラテックスの凝集等や混合後の液のゲル化を生じない程度に粘着剤や凍結防止剤の濃度を低く調整しておいた後に、これを所望の陽イオンを含むラテックスと混合する、等の方法によって好適に調製することができる。
このとき、ラテックスの凝集等の抑制効果が向上する方法を選ぶことによって、ラテックスと混合する際の混合速度、例えば凍結防止剤、粘着剤及び水の混合液をラテックスに滴下する際の滴下速度を上げることが可能になる。このようにすると、ラテックスの不安定化を抑えつつも、パンクシーリング剤の製造工程全体に要する時間をより短縮し、生産性を効率的に向上できる。
【００５０】
本発明では、上記の混合工程の後に、必要に応じて濾過工程や凝集塊成長工程を設けてもよい。以下、各工程について説明する。
【００５１】
濾過工程は、混合工程で得られた混合液を、必要に応じて濾過する工程である。濾過方法としては、公知の方法を採用することができる。製造条件によっては、前記混合工程を経た後に、ゴムラテックスの凝集によるゲル化が進行して、微粒子状の凝集物が生成する場合がある。そして、該凝集物を放置しておくと、これを核としてゲル化がより進行する場合がある。そこで、濾過工程により核となる微粒子状の凝集物を除去し、最終的にゴムラテックス凝集塊に起因するシーリング剤のゲル化を効果的に防止することが好ましい。その結果、パンクシーリング剤の貯蔵安定性をも向上させることができる。
【００５２】
濾過に使用する濾過器のフィルタ部材としては、金網状に形成された金属製のメッシュフィルタを用いることが好ましい。この場合、そのメッシュ数は５０メッシュ（網目の開口径が約３００μｍ）〜４００メッシュ（網目の開口径が約３０μｍ）のものを用いることが好ましい。メッシュフィルタの材質としては、ステンレス、アルミ合金等の耐腐食性が高い金属材料を好適に用いることができる。
【００５３】
また、フィルタ部材としては、５０メッシュ〜４００メッシュのメッシュフィルタの網目と略同等の開口径の微小開口が多数、穿設された多孔質フィルタを用いてもよく、またメッシュフィルタや多孔質フィルタが積層された積層フィルタを用いてもよい。
【００５４】
前記濾過工程に先立ち、凝集塊成長工程を設けることが好ましい。この凝集塊成長工程では、混合工程で調液されたシーリング剤原液を少なくとも２４時間以上、好ましくは４８時間以上の静置時間に亘って撹拌することなく容器内に保持（静置）する。静置時間の下限値は、濾過工程で用いられるメッシュフィルタのメッシュ数等に応じて２４時間〜４８時間の範囲で適宜、変更することができる。
【００５５】
また、静置時間の上限値は特に制限されないが、パンクシーリング剤を製造する際の工程時間（タクト時間）の制約、製造されたパンクシーリング剤をストックするためのストック量の制限等を考慮すると共に、また保管環境に応じてパンクシーリング剤に含まれる水分量が蒸発又は吸湿により徐々に変化することから、保管時の水分量の変化を考慮すると、静置時間の上限値は４８０時間以下に設定することが好ましい。
【００５６】
上記の各工程では、適宜以下の成分を添加してもよい。
（短繊維）
短繊維は、パンクによりタイヤに発生した穴や孔（欠陥部）に入り込んで目詰まりを生じさせて、これらの穴や孔を迅速、かつ確実に塞ぐ役割を果たす。
【００５７】
短繊維の含有量は、パンクシーリング剤の全質量に対して、０．１質量％〜５質量％であることが好ましい。０．１質量％以上あれば、短繊維を添加したことによるシール性を十分に発揮することができ、５質量％以下であれば、短繊維の絡み合いを防ぐことができ、粘性が増加しにくく、パンクシーリング剤の注入容易性が向上すると共に、既述のパンクシーリング剤の役割を十分に発揮し易い。
短繊維の含有量は、パンクシーリング剤の全質量に対して、０．３質量％〜４質量％とすることが好ましく、０．５質量％〜３質量％とすることがより好ましい。
【００５８】
パンクシーリング剤について既述のような役割を充分に発揮させるため、短繊維についても種々の設計をする必要がある。そこで、短繊維の比重（Ｓ）、長さ（Ｌ）、直径（Ｄ）、及び長さと直径との比（Ｌ／Ｄ）は、それぞれ、下記の範囲とすることが好ましい。
【００５９】
（１）比重（Ｓ）：０．８≦Ｓ≦１．４（より好ましくは、０．９≦Ｓ≦１．３、さらに好ましくは、１．０≦Ｓ≦１．２）。
比重が０．８以上では、短繊維が上に浮かず、長期の分離安定性が良好であり、１．４以下であると、短繊維が下に沈まず、長期の分離安定性が良好になる。
【００６０】
（２）長さ（Ｌ）：０．０５≦Ｌ≦１０ｍｍ（より好ましくは、０．０８≦Ｌ≦８ｍｍ、さらに好ましくは、０．１≦Ｌ≦６ｍｍ）。
長さが０．０５ｍｍ以上では、短繊維がパンクによる欠陥部に目詰まりを生じさせてシール性を向上させる効果を充分に発揮させることができ、１０ｍｍ以下であると、短繊維の相対的な数が保たれ、シール性に優れる。
【００６１】
（３）直径（Ｄ）：１≦Ｄ≦１００μｍ（より好ましくは、３≦Ｄ≦８０μｍ、さらに好ましくは、５≦Ｄ≦５０μｍ）。
直径（太さ）が１μｍ以上では、上記目詰まりを生じさせてシール性を向上させる短繊維の役割を充分に発揮することができ、１００μｍ以下であると、短繊維の相対的な数が保たれ、シール性に優れる。
【００６２】
（４）長さと直径との比（Ｌ／Ｄ）：５≦Ｌ／Ｄ≦２０００（より好ましくは、２０≦Ｌ／Ｄ≦１６００、さらに好ましくは、５０≦Ｌ／Ｄ≦１２００、特に好ましくは、１００≦Ｌ／Ｄ≦３００）。
Ｌ／Ｄが５以上では、上記目詰まりを生じさせてシール性を向上させる短繊維の役割を充分に発揮することができ、２０００以下であると、短繊維の絡み合いによるダマの発生が少なく、シール性及び注入容易性に優れる。
【００６３】
なお、短繊維は、一の材質からなるものを一定の形状で使用することができるが、既述の範囲で複数の材質からなるものを種々の形状で使用することもできる。
【００６４】
短繊維は、その材質に特に制限はないが、ポリエステル、ポリエチレン、ナイロン、ポリプロピレン、及びこれら２以上の複合体のいずれかからなることが好ましく、ポリエチレン、ナイロン、ポリプロピレン、及びこれら２以上の複合体のいずれかからなることがより好ましい。かかる短繊維を使用することで、より良好な分離安定性が得られる。
【００６５】
短繊維は、その全量若しくはその一部（好ましくは全量）を、高級アルコール系誘導体及び／又はベタイン系活性剤等の溶剤で処理しておくことが好ましい。かかる処理により、溶剤が活剤として作用し、短繊維の分散性を向上させることができる。
該処理は、パンクシーリング剤に含有させる前でも後でもよい。処理方法としては、短繊維を上記溶剤に含浸したり、上記溶剤を吹き付けたりして行うことができる。高級アルコール誘導体としては、ポリグリコール系ポリエステル等が好適である。
【００６６】
溶剤の添加量（上記処理により短繊維に吸収される量）としては、短繊維質量の０．２質量％〜２０質量％であることが好ましく、０．５質量％〜１０質量％であることがより好ましく、１質量％〜６質量％であることがさらに好ましい。上記範囲であれば、短繊維の十分な分散効果が得られ、当該処理が良好で、効果の向上が期待できる。
【００６７】
（フィラー）
パンクシーリング剤には、フィラーの１種又は２種以上を混合してもよい。フィラーを混合することで、迅速にシールしかつ大きな孔でも確実にシールすることができる。
安定したフィラーとしては、例えばケイ酸、チョーク、カーボンブラック、グラスファイバーで補強された合成樹脂、ポリスチレン粒子、タイヤ等の加硫成品の粉砕による粉末ゴム、おがくず、モスラバー粒子、カットフラワー用の発泡粒子等が採用できる。この中でも特に好ましいフィラーは、ケイ酸と結合したゴム粉末、及びグラスファイバーで補強された合成樹脂である。
【００６８】
前記フィラーは、パンクシーリング剤に直接添加され得る。しかしながら、フィラーが、バルブサイズを変更することなくバルブをへてパンクシーリング剤を導くのを困難又は不可能にする大きさを有する限りにおいては、これらのフィラーは、一般的にタイヤをリム組みするときにタイヤの内部に導入され、タイヤにパンクが発生した際にパンクシーリング剤が注入されることによってシーリングを成し遂げる。
【００６９】
前記フィラーは、パンクシーリング剤中に、好ましくは約２０ｇ／リットル〜２００ｇ／リットル、より好ましくは６０ｇ／リットル〜１００ｇ／リットル加えられ、あるいはタイヤのリム組においてタイヤ内部に配される。
【００７０】
（他の添加剤）
更に、通常の分散剤、乳化剤、発泡安定剤、苛性ソーダ等のｐＨ調整剤、を添加してもよく、必要により液状樹脂系エマルジョンを用いてもよい。
【００７１】
〜パンクシーリング剤の粘度〜
パンクシーリング剤の粘度は、実際の使用条件として想定される条件（少なくとも、タイヤへの充填前であって６０℃〜−６０℃の範囲）において、３ｍＰａ・ｓ〜２０，０００ｍＰａ・ｓであることが好ましく、５ｍＰａ・ｓ〜４，５００ｍＰａ・ｓであることがより好ましく、８ｍＰａ・ｓ〜３，０００ｍＰａ・ｓであることがさらに好ましく、１０〜３，０００ｍＰａ・ｓであることが特に好ましく、１５〜１，５００ｍＰａ・ｓであることが最も好ましい。
【００７２】
パンクシーリング剤の粘度が３ｍＰａ・ｓ以上であると、バルブへの注入時における液漏れを防止することができる。また、該粘度が２０，０００ｍＰａ・ｓ以下であると、注入時の抵抗を抑えることができるため、注入容易性の低下を防止することができ、また、タイヤ内面への広がりを充分にすることができることから、高いシール性が得られる。
【００７３】
また、パンクシーリング剤は、上記のように、凍結防止剤を含有することによりさらに凝固点を下げることができ、凍結防止剤に１価のアルコールを用いた場合には−４０℃以下のような極寒地でも低粘度で好適に用いることができる。−４０℃におけるパンクシーリング剤の粘度は、３ｍＰａ・ｓ〜５，０００ｍＰａ・ｓであることが好ましく、１０ｍＰａ・ｓ〜３，０００ｍＰａ・ｓであることがより好ましく、１０ｍＰａ・ｓ〜２，０００ｍＰａ・ｓであることが特に好ましい。
パンクシーリング剤の粘度は、Ｂ型粘度計等により測定することができる。
【００７４】
〜パンクシーリング剤によるパンクの修理方法〜
パンクシーリング剤によるパンクの修理方法としては、公知の方法を適用することができる。すなわち、パンクシーリング剤が充填された容器をタイヤのバルブ口と接続し、適量を注入した後、パンクシーリング剤がタイヤ内面に広がってパンク孔をシールできるように、タイヤを回転させればよい。
【００７５】
このようなパンクシーリング剤そのものは、種々のポンプアップ装置、例えば燃料ガスとしてプロパン・ブタン混合ガスを含むスプレー缶を用いてタイヤの内部に導入されてタイヤを再膨張させ得るが、図１に示すポンプアップ装置２０によって、より好適に使用できる。
【００７６】
図１に示すポンプアップ装置２０では、前記圧力源として小型のエアコンプレッサ１を用いている。このエアコンプレッサ１は、ホース２を介して耐圧容器４のガス導入部３に接続されている。前記ガス導入部３は、栓バルブ５で閉止できかつ耐圧容器４に収納されたパンクシーリング剤６の液面上まで延びるライザーチューブとして形成されている。
【００７７】
また、耐圧容器４は、パンクシーリング剤６を取出すための出口バルブ７を有し、この出口バルブ７にホース８の一端が接続されるとともに、該ホース８の他端には、タイヤバルブ１０にねじ止めされるねじアダプタ９が取付けられている。
【００７８】
耐圧容器４は、フィリングスタブ１２を有し、かつ水が充填されたジャケット１１を具えている。必要に応じて、加熱源としての塩化カルシウムが、前記フィリングスタブ１２内に充填され得る。パンクシーリング剤６が低温で凍結すると、この加熱源の水和作用で解放される熱によって、利用できる温度にパンクシーリング剤６が加熱される。
前記エアコンプレッサ１には、電気ケーブル１３が接続され、そのプラグ１４は、例えば、シガレットライターに差込まれる。
【００７９】
タイヤにパンクが発生すると、前記ねじアダプタ９がタイヤバルブ１０にねじ止めされ、かつエアコンプレッサ１がシガレットライターに接続されるとともに、耐圧容器４のガス導入部３において前記栓バルブ５が開かれる。そしてエアコンプレッサ１から耐圧容器４内にガス導入部３をへて導入される圧縮空気が、出口バルブ７からパンクシーリング剤６を押出し、タイヤバルブ１０をへてタイヤの内部に導入させる。然る後、空気がタイヤの内部に再充填され、タイヤを特定の内圧で膨張させる。これが終わると、ねじアダプタ９をタイヤバルブ１０から取外し、エアコンプレッサ１を止める。この直後に、一定距離に亘って予備走行し、タイヤ内部にパンクシーリング剤６を散布しつつパンク孔をシールした後、ポンプアップ装置２０が再び接続され、タイヤを要求される内圧まで再度ポンプアップする。
【００８０】
また、本発明のパンクシーリング剤は、図２（Ａ）、（Ｂ）に示すポンプアップ装置によってもより好ましく使用できる。なお、図２（Ａ）、（Ｂ）に示すポンプアップ装置において、図１に示すポンプアップ装置２０と共通の部分には同一符号を付して説明を省略する。
【００８１】
このポンプアップ装置は、図２（Ａ）に示されるパンクシーリング剤６の収納容器である樹脂製のボトル２２と、図２（Ｂ）に示される圧力源としてのエアコンプレッサ１とを備えている。ボトル２２は、１回のパンク修理に必要なパンクシーリング剤６を収容している。ボトル２２には、先端部にアダプタ２６が配置されたホース２４が接続されている。また、エアコンプレッサ１に接続されたホース２にも、その先端部にアダプタ９が配置されている。但し、ボトル２２のホース２４については、タイヤバルブ１０に直接接続可能なものであるならばアダプタ２６を省略してもよい。
【００８２】
パンク発生時に、ボトル２２のアダプタ２６がタイヤバルブ１０にねじ止めされる。これにより、ホース２４及びアダプタ２６を通してタイヤ内に連通する。この状態で、作業者は、図２（Ａ）で２点鎖線（想像線）により示されるように、ボトル２２を握り潰してパンクシーリング剤６をボトル２２内から搾り出すことにより、ホース２４を通してパンクシーリング剤６をタイヤ内へ注入する。
【００８３】
ボトル２２内からタイヤ内へのパンクシーリング剤６の注入が完了すると、作業者は、アダプタ２６をタイヤバルブ１０から取り外してボトル２２をタイヤから切り離す。
【００８４】
次いで、作業者は、エアコンプレッサ１のアダプタ９をタイヤバルブ１０にねじ止めし、アダプタ９及びホース２を通してエアコンプレッサ１をタイヤ内に連通させる。この状態で、作業者は、エアコンプレッサ１を作動させて加圧空気をタイヤ内へ再充填し、タイヤを特定の内圧で膨張させる。これが終わると、作業者は、アダプタ９をタイヤバルブ１０から取外し、エアコンプレッサ１を止める。この直後に、一定距離に亘って予備走行し、タイヤ内部にパンクシーリング剤６を散布しつつパンク孔をシールした後、作業者は、ポンプアップ装置のエアコンプレッサ１を再び接続してタイヤを要求される内圧まで再度、ポンプアップする。
【実施例】
【００８５】
以下、本発明を実施例により更に具体的に説明するが、本発明はその主旨を越えない限り、以下の実施例に限定されるものではない。なお、特に断りのない限り、「部」は質量基準である。
【００８６】
（実施例１）
まずプロピレングリコール（ＰＧ；凍結防止剤）３８部と、水２０部とを混合し、凍結防止剤含有水溶液を調製した。撹拌しているこの水溶液に、所定の撹拌速度で撹拌処理を施してあるロジン酸エステルエマルジョン１０部を滴下した。その後これを、あらかじめ撹拌して均一化しておいたＳＢＲラテックス３２部中に滴下し、さらに撹拌を行ない、本発明のパンクシーリング剤を作製した。
【００８７】
上記において、合成ゴムエマルションとして、Ｎａイオン量：３５０．０ｐｐｍ、Ｋイオン量：３５００．０ｐｐｍ、Ｃａイオン量：１．０ｐｐｍ、Ｆｅイオン量：３．０ｐｐｍのＳＢＲラテックスを用いた。
また、粘着付与剤として、Ｎａイオン量：２８．０ｐｐｍ、Ｋイオン量：３．０ｐｐｍ、Ｃａイオン量：１３５．０ｐｐｍ、Ｆｅイオン量：１３．０ｐｐｍのロジン酸エステルエマルジョンを用いた。
【００８８】
（実施例２〜９、比較例１〜１０）
実施例１において、合成ゴムエマルション及び粘着付与剤を、陽イオン量が下記表１に示す量であるＳＢＲラテックス、ロジン酸エステルエマルジョンに代え、あるいは下記表１の陽イオン量になるように調節して用いたこと以外は、実施例１と同様にして、本発明及び比較用のパンクシーリング剤を製造した。
【００８９】
（評価）
上記で得られたパンクシーリング剤について、下記の評価を行なった。評価結果は、下記表１に示す。
【００９０】
−１．パンクシール性−
実車試験において、車のタイヤのタイヤトレッド溝部に直径３ｍｍの釘を踏み抜いて穴をあけ、作製したパンクシーリング剤を注入した後、１．３ｋｇｆ／ｃｍ２（１２．７４×１０−４Ｐａ）の空気圧を維持しながら、約５０ｋｍ／ｈで車を走行させた。このとき、シールが完了するまでの走行距離を指標として下記の評価基準にしたがって評価した。
<評価基準>
◎：５ｋｍ以内
○：５ｋｍ超１０ｋｍ以内
△：１０ｋｍ超１５ｋｍ以内
×：１５ｋｍ超
【００９１】
−２．液保管性−
作製したパンクシーリング剤をポリプロピレン製のボトルに入れてアルミシールした密閉容器を、８０℃のオーブン内で保管し、パンクシーリング剤の性状を観察して、固形分が生成するまでの日数を指標として液保管性を評価した。なお、比較例１の保管日数を１００で規格化し、指数化して示した。
【００９２】
【表１】
2012021123.tif 000002
【００９３】
前記表１に示すように、実施例では、パンクシール性を良好に維持しながら、液保管性を飛躍的に向上させることができた。これに対し、比較例では、各陽イオン量又はその合計イオン量が少なすぎると、保管性に影響はないものの、パンクシール性が低下し、また各陽イオン量又はその合計イオン量が多すぎると、液保管性が著しく低下した。
【符号の説明】
【００９４】
３・・・ガス導入部
４・・・耐圧容器
６・・・シーリング剤
７・・・出口バルブ
２０・・・ポンプアップ装置
【図１】
2012021123.tif 000003
【図２】
2012021123.tif 000004